(57)【特許請求の範囲】
【請求項１】
ジアリールカーボネートを製造し、かつ得られるアルカリ金属塩化物含有溶液の少なくとも一部を下流のアルカリ金属塩化物電気分解において処理する方法であって、以下の工程：
ａ）  塩素を一酸化炭素と反応させることによってホスゲンを製造する工程、ならびに
ｂ）  工程ａ）によって生成するホスゲンを、塩基の存在下で少なくとも１種類のモノフェノールと反応させて、ジアリールカーボネートおよびアルカリ金属塩化物含有溶液を得る工程、ならびに
ｃ）  工程ｂ）において生成するジアリールカーボネートを分離および処理する工程、ならびに
ｄ）  工程ｃ）によって残存するアルカリ金属塩化物含有溶液を、溶媒残留物から分離し、吸着剤により処理する工程であって、吸着剤による処理の前に、アルカリ金属塩化物含有溶液を８以下のｐＨに調節する工程、ならびに
ｅ）  工程ｄ）からのアルカリ金属塩化物含有溶液の少なくとも一部を電気化学的に酸化して塩素およびアルカリ溶液を生成する工程、ならびに
ｆ）  工程ｅ）によって製造される塩素の少なくとも一部を、工程ａ）によるホスゲン製造にリサイクルする工程、ならびに／または
ｇ）  工程ｅ）によって製造されるアルカリ溶液の少なくとも一部を、工程ｂ）によるジアリールカーボネート製造にリサイクルする工程
を含み、工程ｄ）において生じるアルカリ金属塩化物含有溶液の少なくとも一部が工程ｂ）にリサイクルされることを特徴とする、方法。
【請求項２】
工程ｂ）において製造されるアルカリ金属塩化物含有溶液が、アルカリ金属塩化物含有溶液の総重量を基準として１８〜２５重量％のアルカリ金属塩化物含有量を有することを特徴とする、請求項１に記載の方法。
【請求項３】
工程ｄ）において、工程ｃ）によって残存するアルカリ金属塩化物含有溶液を、蒸気による溶液のストリッピングによって分離することを特徴とする、請求項１または２に記載の方法。
【請求項４】
工程ｂ）において、塩基がアルカリ金属含有塩基であり、このアルカリ金属含有塩基およびモノフェノールは、得られるアルカリ金属含有塩基およびモノフェノールの溶液のナトリウムフェノラート含有量が溶液の総重量を基準として３１〜４０重量％ナトリウムフェノラートであるような量で使用されることを特徴とする、請求項１〜３のいずれか１項に記載の方法。
【請求項５】
工程ｄ）において生じるアルカリ金属塩化物含有溶液の８０重量％までを、工程ｂ）にリサイクルすることを特徴とする、請求項１〜４のいずれか１項に記載の方法。
【請求項６】
ｄ）からのアルカリ金属塩化物含有溶液の少なくとも一部を電気化学的に酸化して塩素および水酸化ナトリウム溶液を得ることが、ガス拡散電極をカソードとして用いることによって行われることを特徴とする、請求項１〜５のいずれか１項に記載の方法。
【請求項７】
ｄ）からの精製されたアルカリ金属塩化物含有溶液の少なくとも一部を、塩素および水酸化ナトリウム溶液を製造する膜電気分解のブライン回路に加えることを特徴とする、請求項１〜６のいずれか１項に記載の方法。
【請求項８】
電気分解ｅ）において、アルカリ金属塩化物濃度を増加させるために、追加のアルカリ金属塩化物をアルカリ金属塩化物含有溶液に加えることを特徴とする、請求項１〜７のいずれか１項に記載の方法。
【請求項９】
アルカリ金属塩化物含有溶液を、工程ｄ）において吸着剤で処理する前に、７より小さいｐＨに調節することを特徴とする、請求項１〜８のいずれか１項に記載の方法。
【請求項１０】
電気分解ｅ）において、イオン交換膜が使用され、そのイオン交換膜のナトリウム１モル当たりの水の輸送が４ｍｏｌ（Ｈ２Ｏ）／ｍｏｌ（ナトリウム）より大きいことを特徴とする、請求項１〜９のいずれか１項に記載の方法。
【請求項１１】
段階ｂ）におけるモノフェノールが、フェノール、Ｃ１〜Ｃ９−アルキルフェノールおよび／またはハロフェノールであることを特徴とする、請求項１〜１０のいずれか１項に記載の方法。
【請求項１２】
電気分解ｅ）において、膜の表面積より大きい表面積を有するアノードをセルにおいて用いることを特徴とする、請求項１〜１１のいずれか１項に記載の方法。
【発明の詳細な説明】
【技術分野】
【０００１】
本発明は、ジアリールカーボネートの製造方法であって、得られるアルカリ金属塩化物含有処理廃水の電気分解と組み合わされた方法に関する。本発明の方法によって、とりわけ、ジアリールカーボネート製造において得られるアルカリ金属塩化物含有溶液の、電気分解における改良された利用が可能となる。
【背景技術】
【０００２】
ジアリールカーボネート（ジアリールカーボネート）の製造は通常、ホスゲンを製造し、次いで、界面においてアルカリおよび塩基性窒素触媒の存在下でモノフェノールと不活性溶媒中のホスゲンとを反応させることによる、連続的プロセスによって行われる。
【化１】
0005508278.tif 000002
【０００３】
例えば相界面法によるジアリールカーボネート製造は、原則として文献に記載されている（例えば「Ｃｈｅｍｉｓｔｒｙ  ａｎｄ  Ｐｈｙｓｉｃｓ  ｏｆ  Ｐｏｌｙｃａｒｂｏｎａｔｅｓ（ポリカーボネートの化学および物理）」、Ｐｏｌｙｍｅｒ  Ｒｅｖｉｅｗｓ、Ｈ．Ｓｃｈｎｅｌｌ、第９巻、Ｊｏｈｎ  Ｗｉｌｅｙ  ａｎｄ  Ｓｏｎｓ，Ｉｎｃ．、１９６４年、第５０／５１頁を参照のこと）。
【０００４】
米国特許第４０１６１９０号には、６５℃より高い温度で操作されるジアリールカーボネート製造方法が記載されている。この方法において、ｐＨはまず低く（ｐＨ８〜９）設定され、次いで、高く（１０〜１１）設定される。
【０００５】
混合の改良、ならびに狭い温度およびｐＨプロファイルの保持による方法の最適化、ならびに生成物の分離もまた、欧州特許出願公開第１２１９５８９号、欧州特許出願公開第１２１６９８１号、欧州特許出願公開第１２１６９８２号および欧州特許出願公開第７８４０４８号に記載されている。
【０００６】
しかし、これらの公知の方法において、これらの方法の廃水中の高い残留フェノール値は、環境を汚染し得、廃水処理プラントに廃水問題の増加をもたらし得るので、複雑な精製操作を必要とする。例えば、国際公開第０３／０７０６３９号Ａ１には、塩化メチレンで抽出することによる廃水中の有機不純物の除去が記載されている。
【０００７】
アルカリ金属塩化物含有（好ましくは塩化ナトリウム含有）溶液は通常、溶媒および有機残留物が除去され、その後廃棄されなければならない。
【０００８】
尤も、欧州特許出願公開第１２００３５９号または米国特許第６３４０７３６号によれば、塩化ナトリウム含有廃水の精製は、オゾン分解によって行うことができ、それから塩化ナトリウム電気分解における使用に適していることも知られている。オゾン分解の不都合な点は、この方法が非常にコストを要することである。
【０００９】
欧州特許出願公開第５４１１１４号によれば、塩化ナトリウム含有廃水ストリームを脱水して水を完全に除去し、有機不純物を有する残留塩を熱処理に付すと、その結果として、有機成分が破壊される。この方法において、赤外放射線を用いることが特に好ましい。この方法の不都合な点は、水を完全に蒸発させなければならず、その結果、この方法を経済的に行うことができないことである。
【００１０】
国際公開第０３／７０６３９号Ａ１によれば、ＤＰＣ製造からの廃水が抽出によって精製され、その後、塩化ナトリウム電気分解に供給される。しかし、供給速度が速いと、廃水と共に電気分解に導入される水によって、塩化ナトリウム電気分解の水のバランスが平衡から離れるので、記載されている方法を使用すると、最大で２６％の塩化ナトリウムをＤＰＣ製造の廃水から回収し得るにすぎない。
【００１１】
ＤＰＣ製造において得られるアルカリ金属塩化物含有（好ましくは塩化ナトリウム含有）溶液のアルカリ金属塩化物含有量（好ましくは塩化ナトリウム含有量）は通常、１３〜１７重量％である。従って、この方法では、溶液中に存在するアルカリ金属塩化物の全てを回収することはできない。アルカリ金属塩化物濃度が１７重量％である場合、標準的なアルカリ金属塩化物電気分解（好ましくは標準的な塩化ナトリウム電気分解）において、ナトリウム１モル当たり３．５ｍｏｌの水の水輸送を示す市販のイオン交換膜を用いて、塩化ナトリウム含有溶液の塩化ナトリウムの約２３％の使用のみが成功する。約２５重量％の飽和塩化ナトリウム溶液までの濃度であってさえ、塩化ナトリウム含有溶液に含まれる塩化ナトリウムの３８％のリサイクル率が得られるのみである。アルカリ金属塩化物含有溶液の完全なリサイクルは現在に至るまで知られていない。国際公開第０１／３８４１９号Ａ１によれば、塩化ナトリウム含有溶液を熱処理によって蒸発させることができ、それによって、高濃縮塩化ナトリウム溶液を電解セルに供給することができる。しかし、蒸発はエネルギーを大量に消費し、費用を要する。
【発明の概要】
【００１２】
上述の従来技術から前進して、本発明の目的は、生成物を高純度かつ良好な収率で供給し、それと同時に、ジアリールカーボネート製造から得られるアルカリ金属塩化物含有処理廃水溶液からアルカリ金属塩化物を最大限にリサイクルすることによって、環境汚染および／または汚水処理プラントにおける廃水問題の減少を可能にするジアリールカーボネート製造方法を提供することであった。
【００１３】
特に、リサイクルにおいて、塩素およびアルカリ溶液（好ましくは水酸化ナトリウム溶液）および場合により水素が得られるアルカリ金属塩化物（好ましくは塩化ナトリウム）の反応は最小限のエネルギー使用で行われるべきであり、従って、同様に資源を節約するべきであることを考慮するべきである。
【００１４】
驚くべきことに、ジアリールカーボネート製造に由来するアルカリ金属塩化物含有溶液のアルカリ金属塩化物含有量が、アルカリ金属塩化物含有溶液の総重量を基準として１８〜２５重量％である場合、塩基および場合により塩基性触媒の存在下でのモノフェノールと不活性溶媒中のホスゲンとの反応によるジアリールカーボネート製造において、ジアリールカーボネート製造に由来するアルカリ金属塩化物含有溶液の改良された利用が塩素アルカリ電気分解において達成され得ることがわかった。そのような、ジアリールカーボネート製造において得られるアルカリ金属塩化物含有溶液の１８〜２５重量％のアルカリ金属塩化物含有量は、本発明に従って、まず、塩基存在下でのモノフェノールとホスゲンとの反応において、モノフェノールおよびアルカリ金属含有塩基を、得られるアルカリ金属含有塩基およびモノフェノールの溶液のナトリウムフェノラート含有量が特別に選択された範囲、好ましくは溶液の総重量を基準としてナトリウムフェノラートが３１〜４０重量％であるような量で使用する手法によって達成され得る。付加的に又は別法として、ジアリールカーボネート製造において得られるアルカリ金属塩化物含有溶液の少なくとも一部は、例えば、ジアリールカーボネート製造において得られるアルカリ金属塩化物含有溶液の濃度を１８〜２５重量％のアルカリ金属塩化物含有量にすることを同様に達成するために使用すべきいくらかの水を置き換えることによって、ジアリールカーボネート製造にリサイクルされ得る。
【００１５】
ジアリールカーボネート製造における出発溶液中のナトリウムフェノラート含有量が、その後のジアリールカーボネートの発熱的生成において増加することによって、発生エネルギーの増加および結果としておこる副生成物生成の増加がもたらされるはずであるので、これは驚くべきことである。更に、例えば使用すべきいくらかの水を置き換えることによる、塩化ナトリウム含有溶液のジアリールカーボネート製造へのリサイクルにおいて、出発物質溶液におけるアルカリ金属塩化物の存在に起因するフェノールの溶解度の低下およびそれに対応する沈殿を予測しなければならない。驚くべきことに、本発明に従って選択される、アルカリ金属塩化物含有溶液の総重量を基準とする、１８〜２５重量％というアルカリ金属塩化物含有量の範囲内では、いずれも観察されなかった。対照的に、本発明の方法は、驚くべきことに、ジアリールカーボネート製造の反応廃水中にあるアルカリ金属塩化物のかなり多くの部分を電気分解によってリサイクルすること、およびそれによってそのアルカリ金属塩化物を利用することの可能性を提供する。
【発明を実施するための形態】
【００１６】
本発明は、ジアリールカーボネートを製造し、かつ得られるアルカリ金属塩化物含有溶液の少なくとも一部を下流のアルカリ金属塩化物電気分解において処理する方法に関し、この方法は以下の工程：
ａ）  塩素を一酸化炭素と反応させることによってホスゲンを製造する工程、ならびに
ｂ）  工程ａ）によって生成するホスゲンを、塩基および場合により塩基性触媒の存在下で少なくとも１種類のモノフェノールと反応させて、ジアリールカーボネートおよびアルカリ金属塩化物含有溶液を得る工程、ならびに
ｃ）  工程ｂ）において生成するジアリールカーボネートを分離および処理（または精製もしくは単離、ｗｏｒｋｉｎｇ−ｕｐ）する工程、ならびに
ｄ）  工程ｃ）によって残存するアルカリ金属塩化物含有溶液を、特に蒸気による溶液のストリッピング、および吸着剤（特に活性炭）による溶液の処理によって、溶媒残留物および場合により触媒残留物から分離する工程であって、吸着剤による処理の前に、アルカリ金属塩化物含有溶液を８より小さい若しくは８と等しいｐＨに調節する工程、ならびに
ｅ）  工程ｄ）からのアルカリ金属塩化物含有溶液の少なくとも一部を電気化学的に酸化して塩素、アルカリ溶液および場合により水素を生成する工程、ならびに
ｆ）  工程ｅ）で製造された塩素の少なくとも一部を、工程ａ）のホスゲン製造にリサイクルする工程、ならびに／または
ｇ）  工程ｅ）で製造されたアルカリ溶液の少なくとも一部を、工程ｂ）のジアリールカーボネート製造にリサイクルする工程
を含み、工程ｂ）において製造されるアルカリ金属塩化物含有溶液が、アルカリ金属塩化物含有溶液の総重量を基準として１８〜２５重量％のアルカリ金属塩化物含有量を有し、かつ／または工程ｄ）で生じるアルカリ金属塩化物含有溶液の少なくとも一部が工程ｂ）にリサイクルされることを特徴とする。
【００１７】
アルカリ金属塩化物含有溶液の総重量を基準として１８〜２５重量％の増加したアルカリ金属塩化物含有量であって、本発明の方法における電気分解にとって望ましいアルカリ金属塩化物含有量は、工程ｂ）において塩基がアルカリ金属含有塩基、好ましくはナトリウム含有塩基であり、このアルカリ金属含有塩基およびモノフェノールが、得られるアルカリ金属含有塩基およびモノフェノールの溶液のナトリウムフェノラート含有量が溶液の総重量を基準として３１〜４０重量％ナトリウムフェノラートであるような量で使用され、且つ／または工程ｄ）において生じるアルカリ金属塩化物含有溶液の少なくとも一部が工程ｂ）にリサイクルされる場合に達成され得る。この場合、工程ｄ）において生じるアルカリ金属塩化物含有溶液の好ましくは８０重量％まで、好ましくは５０重量％までを、工程ｂ）にリサイクルし得る。
【００１８】
工程ｄ）において生じるアルカリ金属塩化物含有溶液の少なくとも一部を工程ｂ)にリサイクルする場合、本発明の方法の好ましい態様において、工程ｃ)で残存するアルカリ金属塩化物含有溶液は、工程ｃ)によるジアリールカーボネートの処理からの洗浄水と少なくとも一部において更に組み合わされて、工程ｄ)で用いられ得る。この手順は、洗浄相の完全な廃棄を回避し得るという更なる利点を提供する。
【００１９】
好ましくは、工程ｂ)において、得られるアルカリ金属含有塩基およびモノフェノールの溶液の、ナトリウムフェノラート３１〜４０重量％という、ナトリウムフェノラート含有量は、モノフェノールを濃度１４〜２１重量％のアルカリ金属含有塩基、特にナトリウム含有塩基と反応させることによって達成される。
【００２０】
本発明の方法に使用するのに特に適したモノフェノールは式（Ｉ）のフェノールである。
【化２】
0005508278.tif 000003
ここで、Ｒは水素、ハロゲン、または分枝もしくは非分枝のＣ１−〜Ｃ９−アルキルラジカル、またはアルコキシカルボニルラジカルである。
【００２１】
本発明におけるＣ１−〜Ｃ９−アルキルは、例として及び好ましくは、メチル、エチル、ｎ−プロピル、イソプロピル、ｎ−ブチル、ｓｅｃ−ブチル、ｔｅｒｔ−ブチル、ｎ−ペンチル、１−メチルブチル、２−メチルブチル、３−メチルブチル、ネオペンチル、１−エチルプロピル、シクロヘキシル、シクロペンチル、ｎ−ヘキシル、ｎ−ヘプチル、ｎ−オクチル、イソオクチル、ｎ−ノニル、イソノニルである。
【００２２】
本発明におけるハロゲンは、例として及び好ましくは、フッ素、塩素、臭素またはヨウ素、好ましくは塩素または臭素である。
【００２３】
従って、好ましい適切なモノフェノールは、フェノール、アルキルフェノール（クレゾール、ｐ−ｔｅｒｔ−ブチルフェノール、ｐ−クミルフェノール、ｐ−ｎ−オクチルフェノール、ｐ−イソオクチルフェノール、ｐ−ｎ−ノニルフェノールおよびｐ−イソノニルフェノール等）、ハロフェノール（ｐ−クロロフェノール、２，４−ジクロロフェノール、ｐ−ブロモフェノールおよび２，４，６−トリブロモフェノール等）、またはサリチル酸メチルエステルである。フェノールが特に好ましい。
【００２４】
モノフェノールのホスゲンとの反応に適した塩基は、例えば、アルカリ金属塩、好ましくはアルカリ金属水酸化物、例えば水酸化Ｎａ、ＫまたはＬｉ等、特に好ましくは水酸化ナトリウム溶液である。本発明の方法において、塩基は、好ましくは濃度１４〜２１重量％の水溶液として用いられる。
【００２５】
工程ｂ）における反応は、三級アミン、Ｎ−アルキルピペリジンまたはオニウム塩等の塩基性触媒によって促進され得る。窒素触媒が好ましい。トリブチルアミン、トリエチルアミンおよびＮ−エチルピペリジンが特に好ましい。
【００２６】
使用される塩基性触媒は、開鎖または環状であり得、特に好ましくはトリエチルアミンおよびエチルピペリジンである。本発明の方法において、触媒は、好ましくは濃度１〜５５重量％の溶液として用いられる。
【００２７】
本発明において、オニウム塩は、好ましくはＮＲ４Ｘ等の化合物を意味する。式中、ラジカルＲは互いに独立して、Ｈならびに／またはアルキルおよび／もしくはアリールラジカルであり得、Ｘはアニオン（例えば塩素、臭素またはヨウ素等）である。
【００２８】
ホスゲンは、工程ｂ）において、液体状態で、気体状態で又は不活性溶媒に溶解させて使用され得る。
【００２９】
本発明の方法において、工程ｂ）において、好ましく使用され得る不活性有機溶媒は、好ましくは、芳香族溶媒、ハロゲン化（より好ましくは塩素化）脂肪族もしくは芳香族溶媒、またはこれらの混合物である。これらは、例えばトルエン、ジクロロメタン、種々のジクロロエタンおよびクロロプロパン化合物、クロロベンゼン、ならびにクロロトルエン、またはこれらの混合物である。ジクロロメタンが特に好ましい。
【００３０】
本発明の方法の工程ｂ）において製造されるジアリールカーボネートは、好ましくは一般式（ＩＩ）のジアリールカーボネートである。
【化３】
0005508278.tif 000004
ここでＲは式（Ｉ）に関して示した意味を有する。特に好ましくは、ジフェニルカーボネートが本発明の方法によって製造される。
【００３１】
工程ｂ）に関する反応手順は、好ましくは連続的に、特に好ましくは大きな逆混合のない栓流で行われる。これは例えば管式反応器において達成され得る。２相（水相および有機相）の混合は、例えば、作り付けのパイプバッフル、静的混合器および／またはポンプによって行われ得る。
【００３２】
工程ｂ）の反応は、特に好ましくは２段階で行われる。
【００３３】
好ましい方法の第１段階において、反応は、出発物質のホスゲン、好ましくは第１にホスゲンに対する溶媒としてはたらく少なくとも１種類の不活性有機溶媒、および好ましくは既に予め塩基の溶液（好ましくはアルカリ溶液）に溶解しているモノフェノールを混合することによって開始する。第１段階において、滞留時間は通常２秒〜３００秒の範囲内、特に好ましくは４秒〜２００秒の範囲内である。第１段階におけるｐＨは、塩基（好ましくはアルカリ溶液）／モノフェノール／ホスゲンの比率によって、好ましくは、ｐＨが１１．０〜１２．０、好ましくは１１．２〜１１．８、特に好ましくは１１．４〜１１．６の範囲内にあるように調節される。第１段階の反応温度は冷却によって好ましくは４０℃より低く、特に好ましくは３５℃またはそれより低く保持される。
【００３４】
好ましい方法の第２段階において、ジアリールカーボネートが生じる反応が完了する。好ましい方法における滞留時間は１分〜２時間、好ましくは２分〜１時間、極めて特に好ましくは３分〜３０分である。好ましい方法の第２段階は、ｐＨ（これは、連続的プロセスにおいて、好ましくは原則として公知の方法によってオンラインで測定される）を常に監視すること、およびそれに対応してアルカリ溶液の追加によるｐＨ調節を行うことによって制御される。供給される塩基（好ましくはアルカリ溶液）の量は、特に、第２処理段階における反応混合物のｐＨが７．５〜１０．５、好ましくは８〜９．５、極めて特に好ましくは８．２〜９．３の範囲内にあるように設定される。第２段階の反応温度は冷却によって好ましくは５０℃より低く、特に好ましくは４０℃より低く、極めて特に好ましくは３５℃またはそれより低く保持される。従って、工程ｂ）で製造されるアルカリ金属塩化物含有溶液は、ジアリールカーボネートが生じる反応が完了した直後に、５０℃より低い、特に好ましくは４０℃より低い、極めて特に好ましくは３５℃またはそれより低い温度である。
【００３５】
本明細書において列挙した、または好ましい範囲において列挙した一般的パラメータおよび／または説明は、お互いの間で、即ち所望の通りに各範囲および好ましい範囲の間で組み合わせることも可能である。
【００３６】
本発明の方法の好ましい態様において、工程ｂ）において、ホスゲンは、モノフェノールに対して１：２〜１：２．２のモル比で使用される。不活性有機溶媒は、ジアリールカーボネートが反応後に有機相を基準として濃度５〜５０重量％の溶液、好ましくは濃度２０〜４５重量％の溶液で存在するように加えられる。
【００３７】
場合により使用される触媒は、好ましくは、使用されるモノフェノールを基準として０．０００１ｍｏｌ〜０．１ｍｏｌの量で加えられる。
【００３８】
反応ｂ）の後、工程ｃ）において、好ましくは、ジアリールカーボネート含有有機相は通常、水性液体で洗浄され、各洗浄操作の後にできるだけ水相から分離される。洗浄液として、触媒を分離するための水性液体、例えばＨＣｌまたはＨ３ＰＯ４等の希鉱酸が使用され、更なる精製のために脱塩水が使用される。洗浄液中のＨＣｌまたはＨ３ＰＯ４濃度は、好ましくは０．５〜１．０重量％であり得る。有機相は、例として及び好ましくは２回洗浄される。
【００３９】
有機相から洗浄液を分離するのに使用され得る相分離装置は、基本的に公知の分離容器、相分離器、遠心分離器またはコアレッサー、またはこれらの装置の他の組み合わせである。
【００４０】
これにより、未だ分離されるべき溶媒を考慮しないと、９９．８５％より高い、驚くほど高度なジアリールカーボネート純度がもたらされる。
【００４１】
ジアリールカーボネート合成の後、ジアリールカーボネートは、製造において使用される不活性有機溶媒（例えば塩化メチレン）中のジアリールカーボネート溶液の形態で分離される。
【００４２】
超高純度のジアリールカーボネートを得るために、好ましくは溶媒を蒸発させる。蒸発は、複数の蒸発器段階で行われ得る。これは例えば、溶媒をジアリールカーボネートから分離する一つまたはそれより多くの直列接続した蒸留塔によって行われる。
【００４３】
この（これらの）（１または複数の）精製段階ｃ）は、例えば、連続的に、蒸留の間のボトム温度が１５０〜３１０℃、好ましくは１６０〜２３０℃であるような方法で実施され得る。この蒸留を実施するのに用いられる圧力は、特に、１〜１０００ｍｂａｒ、好ましくは５〜１００ｍｂａｒである。
【００４４】
このように精製されるジアリールカーボネートは、特に高い純度（ＧＣ分析によれば９９．９５％より高い）および非常に優れたエステル交換挙動を特徴とし、それにより、このジアリールカーボネートは、その後、優れた品質のポリカーボネートを製造するのに適している。溶融エステル交換法による芳香族オリゴ／ポリカーボネート製造にジアリールカーボネートを使用することが文献から公知であり、例えば、『Ｅｎｃｙｃｌｏｐｅｄｉａ  ｏｆ  Ｐｏｌｙｍｅｒ  Ｓｃｉｅｎｃｅ（ポリマー科学百科事典）』第１０巻（１９６９年）、「Ｃｈｅｍｉｓｔｒｙ  ａｎｄ  Ｐｈｙｓｉｃｓ  ｏｆ  Ｐｏｌｙｃａｒｂｏｎａｔｅｓ（ポリカーボネートの化学および物理）」（Ｐｏｌｙｍｅｒ  Ｒｅｖｉｅｗｓ、Ｈ．Ｓｃｈｎｅｌｌ、第９巻、Ｊｏｈｎ  Ｗｉｌｅｙ  ａｎｄ  Ｓｏｎｓ，Ｉｎｃ．、１９６４年）または米国特許第５３４０９０５号に記載されている。
【００４５】
工程ｃ）による分離における相分離の後に残存するアルカリ金属塩化物含有水溶液（以下、アルカリ金属塩化物含有廃水とも呼ぶ）から、易揮発性有機不純物、例えば合成において使用した有機溶媒の残留物および適切であれば触媒残留物等が、例えば蒸留または蒸気ストリッピングによって好都合に除かれる。この場合、溶解アルカリ金属塩化物の含有量が、アルカリ金属塩化物含有溶液の総重量を基準として１８〜２５重量％の高い含有量であり、溶解アルカリ金属カーボネートを、アルカリ金属塩化物含有溶液の総重量を基準として０．３〜１．５重量％の量にて追加で更に含有するアルカリ金属塩化物含有溶液が残存する。これらのアルカリ金属カーボネートは、例えば、ジアリールカーボネート製造の副反応としてホスゲンが加水分解されることによって生成し得る。加えて、アルカリ金属塩化物含有廃水は有機化合物、例えばフェノール（例として非置換フェノール、アルキルフェノール）で汚染されている。
【００４６】
その後、予備精製されたアルカリ金属塩化物含有廃水を吸着剤、好ましくは活性炭で処理する。吸着剤によるこの処理の前に、アルカリ金属塩化物含有廃水を８より小さいまたは８と等しいｐＨ、好ましくは７より小さいｐＨに調節する。
【００４７】
処理工程ｄ)におけるこのｐＨ低下は、好ましくはプロトン酸の添加によって行われる。より好ましくは、処理工程ｄ)におけるｐＨ低下は塩酸または気体状塩化水素を用いて行われる。基本的に考えられるが本発明の方法においては望ましくない、より安価な硫酸を使用すると、ｐＨの低下により硫酸ナトリウムの生成がもたらされ、その硫酸ナトリウムは、その後の電気分解におけるアノード液回路にて蓄積されるだろう。例えば、イオン交換膜は、製造業者の指示により、アノード液において、ある硫酸ナトリウム濃度までしか操作してはならないので、塩酸または塩化水素を用いる場合よりも多くのアノード液を排出しなければならず、更に、塩酸または塩化水素を用いる場合の反応生成物は、重ねて好都合なことに所望の塩化ナトリウムである。
【００４８】
少なくとも、工程ｄ)からのアルカリ金属塩化物含有廃水の少なくとも一部を、その後、電気化学的酸化に付し、好ましくは塩素、アルカリ溶液および適切であれば水素を生成するアルカリ金属塩化物の電気分解の形態で電気化学的酸化に付す。
【００４９】
アルカリ金属塩化物電気分解法を以下により詳細に説明する。本発明の方法において、上で既に示したように、原則としていずれのアルカリ金属塩化物も使用し得るので（特にＬｉＣｌ、ＮａＣｌ、ＫＣｌ）、以下の説明は、塩化ナトリウムの電気分解に関する例であると考えなければならない。尤も、本発明の方法の前の段階において塩化ナトリウムまたは水酸化ナトリウム溶液を使用することが好ましいので、塩化ナトリウムの電気分解もまた、本発明の方法の好ましい態様である。
【００５０】
通常、例えば塩化ナトリウム含有溶液を電気分解するために、膜電気分解法が用いられる（これに関しては、Ｐｅｔｅｒ  Ｓｃｈｍｉｔｔｉｎｇｅｒの『ＣＨＬＯＲＩＮＥ（塩素）』（Ｗｉｌｅｙ−ＶＣＨ  Ｖｅｒｌａｇ、２０００年）を参照のこと）。この場合、二つに分割され、アノードを有するアノード室およびカソードを有するカソード室からなる電解セルが用いられる。アノード室とカソード室とはイオン交換膜によって隔てられる。塩化ナトリウム濃度が通常３００ｇ／ｌより大きい塩化ナトリウム含有溶液を、アノード室に導入する。アノードにおいて塩素イオンが塩素へと酸化され、その塩素は、枯渇した（または濃度が低下した）塩化ナトリウム溶液と一緒にセルから導かれる（または送り出される）。ナトリウムイオンは、電場の作用の下でイオン交換膜を通ってカソード室へと移動する。この移動の間に、ナトリウムの各モルが、膜に応じて３．５〜４．５ｍｏｌの水を同伴する。このことは、アノード液で水が枯渇する（または激減する）という事実をもたらす。アノード液とは対照的に、カソード側において、水を水酸化物イオンおよび水素へと電気分解することの結果として水が消費される。ナトリウムイオンと一緒にカソード液に運ばれる水は、入口濃度が３０％で電流密度が４ｋＡ／ｍ２である場合、出口における水酸化ナトリウム濃度を３１〜３２重量％に保持するのに十分である。カソード室において、水は電気化学的に還元されて、水酸化物イオンおよび水素が生成する。
【００５１】
別法として、カソードとしてガス拡散電極を用いることも可能であり、ガス拡散電極において、酸素は電子と反応して水酸化物イオンが得られ、水素は生成しない。水酸化物イオンは、イオン交換膜を通ってカソード室に移動してきたナトリウムイオンと一緒に水酸化ナトリウム溶液を形成する。通常、濃度が３０重量％である水酸化ナトリウム溶液がカソード室に供給され、濃度が３１〜３２重量％である水酸化ナトリウム溶液が取り出される。水酸化ナトリウム溶液は通常、濃度５０重量％のアルカリ溶液として保管または輸送されるので、水酸化ナトリウム溶液のできるだけ高い濃度を達成することが目的である。しかし、市販の膜は現在のところ、濃度が３２重量％より高いアルカリ溶液に対して安定でないので、製造される水酸化ナトリウム溶液は、その後、熱蒸発によって濃縮しなければならない。
【００５２】
本発明の方法における塩化ナトリウム電気分解の場合、塩化ナトリウム含有廃水を使用することによって追加の水がアノード液に導入されるが、水のみが膜を介してカソード液へと排出される。カソード液に輸送され得るよりも多くの水が塩化ナトリウム含有溶液によって導入される場合、アノード液で塩化ナトリウムが枯渇し（または激減し）、電気分解はもはや連続的に実施され得ない。塩化ナトリウム濃度が非常に低い場合、酸素が生成する副反応が開始するだろう。
【００５３】
最大量の塩化ナトリウム含有溶液を塩化ナトリウムの電気分解へ経済的に供給するために、膜を通る水の輸送を増加させることが有用であり得る。このことは、米国特許第４０２５４０５号に記載されているように、適切な膜を選択することによって実施され得る。水の輸送を増加させることの効果は、アルカリ溶液濃度を保持するための、他の方法では慣例的である水の追加を省き得ることである。
【００５４】
米国特許第３７７３６３４号によれば、膜を通る水の輸送が大きいと、３１〜４３重量％のアルカリ溶液濃度および１２０〜２５０ｇ／ｌの塩化ナトリウム濃度を用いる場合、電気分解を行うことができる。
【００５５】
両方の方法の不都合な点は、これらの方法の電流収率がより低いことである。
【００５６】
本発明の方法によれば、塩化ナトリウム含有廃水の分離ｃ)は、相分離によって行われる。その後、工程ｄ)において、用いられる溶媒およびいずれの触媒も、特に蒸気でストリッピングすることによって、およびｐＨ調節の後に吸着剤で処理することによっても取り除かれる。その後、アルカリ金属塩化物含有廃水を電気分解ｅ)に直接供給し得る。
【００５７】
本発明の方法の好ましい態様において、濃縮プロセスによってアルカリ金属塩化物含有廃水から水を更に抜き出すことができ、それによってアルカリ金属塩化物濃度を増加させ得る。従って、ｄ)からのアルカリ金属塩化物含有溶液を、電気分解ｅ)の前に、膜蒸留法または逆浸透によって濃縮することを特徴とする方法が好ましい。しかし、ジアリールカーボネート製造において、アルカリ金属塩化物含有量がアルカリ金属塩化物含有溶液の総重量を基準として１７重量％までであるアルカリ金属塩化物含有廃水のみが見られる（または生じる）方法と比較して、本発明の方法においては、同じアルカリ金属塩化物濃度を達成するために、濃縮工程によって除去する必要のある水はかなり少ない。
【００５８】
この場合、例えば、逆浸透、または特に好ましくは膜蒸留もしくは膜接触器を用いることができる（ＭＥＬＩＮ；ＲＡＵＴＥＮＢＡＣＨ、『Ｍｅｍｂｒａｎｖｅｒｆａｈｒｅｎ（ｍｅｍｂｒａｎｅ  ｐｒｏｃｅｓｓｅｓ、膜プロセス）』（ＳＰＲＩＮＧＥＲ、ベルリン、２００３年）を参照のこと）。本発明の電解セルの操作と濃縮プロセスとを組み合わせることによって、理論上は１００％までの塩化ナトリウムを廃水から回収し得る。
【００５９】
本発明の方法の更なる好ましい態様において、ジアリールカーボネート製造のアルカリ金属塩化物含有廃水は固体アルカリ金属塩化物によって濃縮されて（または濃度を増加させて）、アルカリ金属塩化物の電気分解に供給される。本発明の方法のこの好ましい態様によって、ジアリールカーボネート製造の廃水から５０％より多くのアルカリ金属塩化物をリサイクルすることができ、従って再使用し得る。しかし、このことは、塩素およびアルカリ溶液をジアリールカーボネート製造のみに使用しないことを前提とする。しかし、ジアリールカーボネート製造において、アルカリ金属塩化物含有量がアルカリ金属塩化物含有溶液の総重量を基準として１７重量％までであるアルカリ金属塩化物含有廃水のみが見られる（または生じる）方法と比較して、本発明の方法において、濃縮に必要とされる固体アルカリ金属塩化物の添加量はかなり少ない。
【００６０】
本発明の方法は、水素がカソードで発生せず、酸素を水酸化物イオンに還元するガス拡散電極によってカソードが置き換えられるアルカリ金属塩化物電気分解を用いて行うこともできる。例えば、統合された（または一体化された）サイトにおいて、水素が化学反応に必要でないない場合、自動的に製造される生成物の水素を回避することができる。この利点は、ガス拡散電極を用いる場合に電解電圧がより小さいことに起因して、電気分解におけるエネルギーが節約されることである。
【００６１】
アルカリ金属塩化物の電気分解は通常、セルから移動するアルカリ金属塩化物溶液のアルカリ金属塩化物濃度が１００〜２８０ｇ／ｌ塩化ナトリウムであり、かつ／またはセルの外に移動するアルカリ溶液の濃度が１３〜３３重量％であるような方法で操作されるべきである。より小さい電圧でのセルの操作を可能にする濃度が特に好ましい。このため、セルの外に移動するアルカリ金属塩化物溶液の濃度は、好ましくはアルカリ金属塩化物が１１０〜２２０ｇ／ｌであるべきであり、かつ／またはセルの外に移動するアルカリ溶液の濃度は２０〜３０重量％であるべきである。本発明の方法の好ましい態様において、アルカリ金属塩化物の電気分解は、セルの外に移動するアルカリ金属塩化物溶液のＮａＣｌ濃度が２００ｇ／ｌより小さくなるような方法で操作される。それと並行して、セルの外に流出するアルカリ溶液の濃度は３０重量％より小さくなり得る。
【００６２】
膜を通る水の輸送は、操作パラメータだけでなく使用する膜の種類にも依存する。本発明の方法によれば、好ましくは、本発明の塩化ナトリウムおよびアルカリ溶液の濃度の条件下で、ナトリウム１モル当たり４．５ｍｏｌより多い水が膜を通る水の輸送を可能にするイオン交換膜が使用される。
【００６３】
この場合、電流密度は膜面積に従って計算され、具体的には２〜６ｋＡ／ｍ２である。特に好ましくは、比較的大きい表面積を有するアノードが用いられる。比較的大きい表面積を有するアノードとは、物理的表面積が幾何学的表面積、即ち投影表面積よりかなり大きいアノードを意味する。比較的大きい表面積を有するアノードは、例えば、発泡体状（またはフォーム状）またはフェルト状構造を有する電極である。結果として、アノードの非常に大きい電極表面積が提供され、局所電流密度が著しく減少する。アノードの表面積は、好ましくは、局所電流密度が、電極の物理的表面積を基準として３ｋＡ／ｍ２より小さくなるように選択してよい。表面積が大きくなり局所電流密度が小さくなるにつれて、選択され得るブラインにおけるアルカリ金属塩化物濃度は小さくなり、リサイクルされ得る廃水からのアルカリ金属塩化物の割合が大きくなる。
【００６４】
電気分解ｅ）の前のアルカリ金属塩化物含有廃水のｐＨは、好ましくは７より小さくあるべきであり、特に好ましくは０．５〜６であるべきである。ｐＨ調節は、プロトン酸、好ましくは塩酸または気体状塩化水素を加えることによって行われ得る。
【００６５】
電気分解に用いられるイオン交換膜は、好ましくは、４．０ｍｏｌ（Ｈ２Ｏ）／ｍｏｌ（ナトリウム）より大きい、特に好ましくは５．５〜６．５ｍｏｌ（Ｈ２Ｏ）／ｍｏｌ（ナトリウム）のナトリウム１モル当たりの水の輸送を示すべきである。
【００６６】
この方法は、好ましくは、電気分解ｅ）が７０〜１００℃、好ましくは８０〜９５℃の温度で操作されるような方法で操作される。
【００６７】
電気分解は、１〜１．４ｂａｒの絶対圧力、好ましくは１．１〜１．２ｂａｒの絶対圧力で操作される。アノード室とカソード室との間の圧力条件は、特に、カソード室における圧力がアノード室における圧力より大きくなるように選択される。カソード室とアノード室との間の差圧は、特に好ましい方法において、２０〜１５０ｍｂａｒ、好ましくは３０〜１００ｍｂａｒであるべきである。
【００６８】
アルカリ金属塩化物濃度が低い場合、特別なアノードコーティングを用いることもできる。特に、アノードコーティングは、酸化ルテニウムに加えて、元素周期表の第７および第８亜族の他の貴金属成分も含み得る。例えば、アノードコーティングはパラジウム化合物でドープされ得る。同様に、ダイアモンドをベースとするコーティングを用いることができる。
【００６９】
公知の方法によりジフェニルカーボネート製造（ＤＰＣ製造）から通常得られる塩化ナトリウム含有溶液（塩化ナトリウム含有廃水）は、それが反応廃水である場合、１７重量％までの塩化ナトリウム含有量を有する。反応廃水を、工程ｃ)による処理からの洗浄水と更に組み合わせる場合、ＮａＣｌ濃度は例えば僅か約１３重量％である。電気分解がＤＰＣ製造のためだけに塩素および水酸化ナトリウム溶液を供給する場合、塩化ナトリウム含有廃水のごく一部のみを電気分解に用いることができる。例えば、一般的なイオン交換膜および塩化ナトリウム電気分解の標準的な操作パラメータによって、濃度１７重量％の塩化ナトリウム含有ＤＰＣ廃水の塩化ナトリウムを最大で２６％のみ用い得るにすぎない。ＮａＣｌ電気分解の標準的な操作パラメータは、出口におけるブライン濃度が２００〜２４０ｇ／ｌであり、ＮａＯＨ濃度が３１〜３２重量％である。従って、製造される塩化ナトリウムを完全にリサイクルすることは現在に至るまで不可能である。更に、水の熱蒸発による濃縮は、塩化ナトリウムが非常に安価な製品として市販されているので、現在のところ経済的でない。
【００７０】
ここで、本発明の方法を用いると、塩化ナトリウム電気分解がＤＰＣ製造のための塩素および水酸化ナトリウム溶液のみを供給する場合、１８〜２５重量％のＮａＣｌ含有量にて発生した廃水から、２６％よりかなり多くの塩化ナトリウムをリサイクルすることができる。通常、塩化ナトリウム電気分解は、複数の塩素消費物（ｃｏｎｓｕｍｅｒ）を有する統合された（または一体化された）化学サイトにおいて操作され、従って、リサイクルのための塩化ナトリウム含有溶液は、全ての消費物によって提供されるわけではない。更に、廃水からの再利用可能な塩化ナトリウムの割合は、塩化ナトリウムの電気分解がジアリールカーボネート製造のためだけでない水酸化ナトリウム溶液および塩素を提供しなければならない場合、更に増加する。
【００７１】
ＤＰＣ製造の廃水中に存在する塩化ナトリウムの最大で２６％をＮａＣｌ電気分解に用いることができる従来技術（国際公開第０３／７０６３９号Ａ１）と比較して、本発明の方法によって、廃水から２６％より多くの塩化ナトリウムを回収することができる。
【００７２】
以下の実施例は本発明を説明することを意図するが、本発明を限定するものでない。
【実施例】
【００７３】
実施例は、ジフェニルカーボネートの製造（ＤＰＣ製造）において生じる塩化ナトリウム含有廃水に関して本発明の方法を提供することを意図する。
【００７４】
［実施例１  濃縮された塩化ナトリウム含有反応廃水の塩化ナトリウム電気分解への追加（または供給）−ＤＰＣ製造からの濃度２２．５重量％塩化ナトリウム溶液の塩化ナトリウム電気分解への追加（または供給）］
ａ）  ＤＰＣ製造からの製造廃水の分離
垂直に直立した冷却された管式反応器において、濃度３２％の水酸化ナトリウム溶液６５．８ｋｇ／ｈを７９．４ｋｇ／ｈの脱塩水で希釈することによって製造した濃度１４．５％の水酸化ナトリウム溶液１４５．２ｋｇ／ｈと、４８．３ｋｇ／ｈのフェノールとの混合物を、８６．２ｋｇ／ｈの塩化メチレンおよび２７．５ｋｇ／ｈのホスゲン（フェノールを基準として８ｍｏｌ％過剰）の溶液と連続的に混合した。この反応混合物を３３℃の温度に冷却し、１５秒の平均滞留時間の後に、ｐＨ１１．５が測定された。次に、方法の第２段階において、この反応混合物に濃度５０％のＮａＯＨ５．４ｋｇ／ｈを加え、その結果、第２反応段階のｐＨは、５分の更なる滞留時間の後に８．５であった。連続的に操作される反応において、発生した計測変動は、ＮａＯＨ供給の各々の調節によって包含された。方法の第２段階において、反応混合物を、くびれを備えた管を通過させることによって連続的に混合した。ＮａＯＨを繰り返し加えた後、反応温度を冷却によって３０℃に設定した。水相（反応廃水）から有機相を分離した後、ＤＰＣ溶液を濃度０．６％の塩酸および水で洗浄した。溶媒を除去した後、９９．９％の純ジフェニルカーボネートが得られた。反応廃水を洗浄相と混合し、蒸気でストリッピングすることによって溶媒残留物および触媒を除いた。塩酸による中和および活性炭による処理の後、製造廃水は１３．２重量％のＮａＣｌおよび２ｐｐｍより少ないフェノールを含んでいた。
【００７５】
製造廃水を、更に精製することなく製造プロセスにリサイクルすることができた。
【００７６】
ｂ）  ａ）からの廃水をＤＰＣ製造にリサイクルすることによる廃水中の塩化ナトリウム濃縮
ＤＰＣ製造を実施例１に記載したように行ったが、７９．４ｋｇ／ｈの脱塩水の代わりに、３７．９ｋｇ／ｈの脱塩水および実施例１ａ）によって得られる製造廃水４７．７ｋｇ／ｈの混合物を連続的に用いた。
【００７７】
水相（反応廃水）から有機相を分離した後、有機相を濃度０．６％の塩酸および水で洗浄した。溶媒を除去した後、９９．９％の純ジフェニルカーボネートが得られた。反応廃水を事前に洗浄相と混合することなく、蒸気でストリッピングすることによって、反応廃水から溶媒残留物および触媒を除いた。塩酸による中和および活性炭による処理の後、反応廃水は２２．５重量％のＮａＣｌおよび２ｐｐｍより少ないフェノールを含んでいた。
【００７８】
ｃ）  ｂ）からの反応廃水の電気化学的酸化
電気分解は、例として、アノード表面積が０．０１ｍ２である実験用電解セルにおいて行った。電流密度は４ｋＡ／ｍ２であり、カソード側出口温度は８８℃であり、アノード側出口温度は８９℃であった。ＤＥＮＯＲＡ（独国）製の標準的なアノードおよびカソードコーティングを有する電解セルを使用した。ＤｕＰｏｎｔ製のイオン交換膜Ｎａｆｉｏｎ  ９８２  ＷＸを使用した。電解電圧は３．０２Ｖであった。塩化ナトリウム含有溶液を、０．９６ｋｇ／ｈの質量流量にてポンプで送ることによってアノード室を通して循環させた。アノード室に供給される溶液の濃度は２５重量％ＮａＣｌであった。アノード室から濃度２０重量％のＮａＣｌ溶液が取り出された。ｂ）の下でのジフェニルカーボネート製造からの濃度２２．５重量％の反応廃水０．１４ｋｇ／ｈ、および０．０５４３ｋｇ／ｈの固体塩化ナトリウムを、アノード室から取り出されたＮａＣｌ溶液に加えた。その後、溶液を再びアノード室に供給した。膜を通る水の輸送は、ナトリウム１モル当たり水が３．８ｍｏｌであった。
【００７９】
カソード側において、水酸化ナトリウム溶液を０．８４９ｋｇ／ｈの質量流量で再循環させた。カソード側に供給される水酸化ナトリウム溶液の濃度は３０重量％ＮａＯＨであり、カソード側から取り出される水酸化ナトリウム溶液はＮａＯＨ濃度が３２．１％であった。濃度３２．１％のアルカリ溶液０．１８６ｋｇ／ｈを体積ストリームから取り出し、残りに０．０５７ｋｇ／ｈの水を加え、それをカソード成分にリサイクルした。
【００８０】
反応した塩化ナトリウムの３５．７％がＤＰＣ製造の反応廃水に由来した。
【００８１】
［実施例２  濃縮された塩化ナトリウム含有製造廃水の塩化ナトリウム電気分解への追加（または供給）−ＤＰＣ製造からの濃度１８．０重量％塩化ナトリウム溶液の塩化ナトリウム電気分解への追加（または供給）］
ａ）  廃水を製造プロセスにリサイクルすることによる、製造廃水の塩化ナトリウム濃縮
手順は実施例１ｂ）の記載に従ったが、反応廃水を洗浄相と混合し、その後、蒸気でストリッピングすることによって溶媒残留物および触媒を除いた。塩酸による中和および活性炭による処理の後に、製造廃水は１８．０重量％のＮａＣｌおよび２ｐｐｍより少ない有機不純物を含んでいた。
【００８２】
製造廃水は、更に精製することなく、塩素への電気化学的酸化に供給することができた。
【００８３】
ｂ）  ａ）からの廃水の濃縮された生成物の電気化学的酸化
電気分解は、例として、アノード表面積が０．０１ｍ２である実験用電解セルにおいて行った。電流密度は４ｋＡ／ｍ２であり、カソード側出口温度は８８℃であり、アノード側出口温度は８９℃であった。ＤＥＮＯＲＡ（独国）製の標準的なアノードおよびカソードコーティングを有する電解セルを使用した。ＤｕＰｏｎｔ製のイオン交換膜Ｎａｆｉｏｎ  ９８２  ＷＸを使用した。電解電圧は３．０２Ｖであった。塩化ナトリウム含有溶液を、０．９６ｋｇ／ｈの質量流量にてポンプで送ることによってアノード室を通して循環させた。アノード室に供給される溶液の濃度は２５重量％ＮａＣｌであった。アノード室から濃度２０重量％のＮａＣｌ溶液が取り出された。ａ）の下でのジフェニルカーボネート製造からの濃度１８重量％の製造廃水０．１３３ｋｇ／ｈおよび０．０６２ｋｇ／ｈの固体塩化ナトリウムを、アノード室から取り出されたＮａＣｌ溶液に加えた。その後、溶液を再びアノード室に供給した。膜を通る水の輸送は、ナトリウム１モル当たり水が３．８ｍｏｌであった。
【００８４】
カソード側において、水酸化ナトリウム溶液を０．８４９ｋｇ／ｈの質量流量で再循環させた。カソード側に供給される水酸化ナトリウム溶液の濃度は３０重量％ＮａＯＨであり、カソード側から取り出される水酸化ナトリウム溶液はＮａＯＨ濃度が３２．２％であった。濃度３２．２％のアルカリ溶液０．１８５ｋｇ／ｈを体積ストリームから取り出し、残りに０．０５７ｋｇ／ｈの水を加え、それをカソード成分にリサイクルした。
【００８５】
反応した塩化ナトリウムの２７．０％がＤＰＣ製造廃水に由来した。
【００８６】
［実施例３  濃縮された塩化ナトリウム含有反応廃水の塩化ナトリウム電気分解への追加（または供給）−ＤＰＣ製造からの濃度２２．３重量％塩化ナトリウム溶液の塩化ナトリウム電気分解への追加（または供給）］
ａ）  ＤＰＣ製造におけるナトリウムフェノラート濃度の増加による反応廃水の塩化ナトリウム濃縮
手順は実施例１ａ）の記載に従ったが、７９．４ｋｇ／ｈの代わりに僅か５４．６ｋｇ／ｈの脱塩水を用いた。水相（反応廃水）から有機相を分離した後に、有機相を濃度０．６％の塩酸および水で洗浄した。溶媒を除去した後に、９９．９％の純ジフェニルカーボネートが得られた。反応廃水を事前に洗浄相と混合することなく、蒸気でストリッピングすることによって、反応廃水から溶媒残留物および触媒を除いた。塩酸による中和および活性炭による処理の後に、反応廃水は２２．３重量％のＮａＣｌおよび２ｐｐｍより少ないフェノールを含有した。
【００８７】
ｂ）  ａ）からの濃縮された反応廃水の電気化学的酸化
電気分解は、例として、アノード表面積が０．０１ｍ２である実験用電解セルにおいて行った。電流密度は４ｋＡ／ｍ２であり、カソード側出口温度は８８℃であり、アノード側出口温度は８９℃であった。ＤＥＮＯＲＡ（独国）製の標準的なアノードおよびカソードコーティングを有する電解セルを使用した。ＤｕＰｏｎｔ製のイオン交換膜Ｎａｆｉｏｎ  ９８２  ＷＸを使用した。電解電圧は３．０２Ｖであった。塩化ナトリウム含有溶液を、０．９６ｋｇ／ｈの質量流量にてポンプで送ることによってアノード室を通して循環させた。アノード室に供給される溶液の濃度は２５重量％ＮａＣｌであった。アノード室から濃度２０重量％のＮａＣｌ溶液が取り出された。ａ）の下でのジフェニルカーボネート製造からの濃度２２．３重量％の反応廃水０．１４ｋｇ／ｈおよび０．０５４６ｋｇ／ｈの固体塩化ナトリウムを、アノード室から取り出されたＮａＣｌ溶液に加えた。その後、溶液を再びアノード室に供給した。膜を通る水の輸送は、ナトリウム１モル当たり水が３．８ｍｏｌであった。
【００８８】
カソード側において、水酸化ナトリウム溶液を０．８４９ｋｇ／ｈの質量流量で再循環させた。カソード側に供給される水酸化ナトリウム溶液の濃度は３０重量％ＮａＯＨであり、カソード側から取り出される水酸化ナトリウム溶液はＮａＯＨ濃度が３２．２％であった。濃度３２．２％のアルカリ溶液０．１８６ｋｇ／ｈを体積ストリームから取り出し、残りに０．０５７ｋｇ／ｈの水を加え、それをカソード成分にリサイクルした。
【００８９】
反応した塩化ナトリウムの３５．３％がＤＰＣ反応廃水に由来した。
【００９０】
［実施例４（比較例）  塩化ナトリウム含有反応廃水の塩化ナトリウム電気分解への追加（または供給）−ＤＰＣ製造からの濃度１７重量％塩化ナトリウム溶液の追加（または供給）］
ａ）  ＤＰＣ製造からの反応廃水の分離
垂直に直立した冷却された管式反応器において、濃度３２％の水酸化ナトリウム溶液６５．８ｋｇ／ｈを７９．４ｋｇ／ｈの脱塩水で希釈することによって製造される濃度１４．５％の水酸化ナトリウム溶液１４５．２ｋｇ／ｈと、４８．３ｋｇ／ｈのフェノールとの混合物を、８６．２ｋｇ／ｈの塩化メチレンおよび２７．５ｋｇ／ｈのホスゲン（フェノールを基準として８ｍｏｌ％過剰）の溶液と連続的に混合した。この反応混合物を３３℃の温度に冷却し、１５秒の平均滞留時間の後に、ｐＨ１１．５が測定された。次に、方法の第２段階において、この反応混合物に濃度５０％のＮａＯＨ５．４ｋｇ／ｈを加え、その結果、第２反応段階のｐＨは、５分の更なる滞留時間の後に８．５であった。連続的に操作される反応において、発生した計測変動は、ＮａＯＨ供給の各々の調節によって包含された。方法の第２段階において、反応混合物を、くびれを備えた管を通過させることによって連続的に混合した。ＮａＯＨを繰り返し加えた後、反応温度を冷却によって３０℃に設定した。水相（反応廃水）から有機相を分離した後、ＤＰＣ溶液を濃度０．６％の塩酸および水で洗浄した。溶媒を除去した後、９９．９％の純ジフェニルカーボネートが得られた。反応廃水を洗浄相と混合し、蒸気でストリッピングすることによって溶媒残留物および触媒を除いた。塩酸による中和および活性炭による処理の後に、反応廃水は１７重量％のＮａＣｌおよび２ｐｐｍより少ないフェノールを含んでいた。
【００９１】
反応廃水は、更に精製することなく塩化ナトリウム電解セルに供給することができた。
【００９２】
ｂ）  ａ）からの反応廃水の電気化学的酸化
電気分解は、例として、アノード表面積が０．０１ｍ２である実験用電解セルにおいて行った。電流密度は４ｋＡ／ｍ２であり、カソード側出口温度は８８℃であり、アノード側出口温度は８９℃であった。ＤＥＮＯＲＡ（独国）製の標準的なアノードおよびカソードコーティングを有する電解セルを使用した。ＤｕＰｏｎｔ製のイオン交換膜Ｎａｆｉｏｎ  ９８２  ＷＸを使用した。電解電圧は３．０２Ｖであった。塩化ナトリウム含有溶液を、０．９８ｋｇ／ｈの質量流量にてポンプで送ることによってアノード室を通して循環させた。アノード室に供給される溶液の濃度は２５重量％ＮａＣｌであった。アノード室から濃度２０重量％のＮａＣｌ溶液が取り出された。実施例１ａ）のジフェニルカーボネート製造からの濃度１７重量％の反応廃水０．１２１ｋｇ／ｈおよび０．０６５３ｋｇ／ｈの固体塩化ナトリウムを、アノード室から取り出されたＮａＣｌ溶液に加えた。その後、溶液を再びアノード室に供給した。膜を通る水の輸送は、ナトリウム１モル当たり水が３．５ｍｏｌであった。
【００９３】
カソード側において、水酸化ナトリウム溶液を１．１０７ｋｇ／ｈの質量流量で再循環させた。カソード側に供給される水酸化ナトリウム溶液の濃度は３０重量％ＮａＯＨであり、カソード側から取り出される水酸化ナトリウム溶液はＮａＯＨ濃度が３２％であった。濃度３１．９％のアルカリ溶液０．１８８ｋｇ／ｈを体積ストリームから取り出し、残りに０．０６６４ｋｇ／ｈの水を加え、それをカソード成分にリサイクルした。
【００９４】
反応した塩化ナトリウムの僅か２３．３％がＤＰＣ反応廃水に由来した。
【００９５】
前記の本発明の実施例１〜３は、塩化ナトリウム含有廃水を濃縮することにより、比較例と比較して、ＤＰＣ製造に由来しその後の電気分解の間に転化される塩化ナトリウムの割合がかなり増加するだけでなく、電気分解の前に固体状態にて更に加えなければならない塩化ナトリウムの量がかなり減少し得ることを示す。このことにより、廃水中の塩化ナトリウムのかなり優れた利用、および塩で汚染されたより少量の廃棄すべき処理廃水がもたらされる。